(57)【要約】赤外線を吸収する有効量の六ホウ化ランタン、または六ホウ化ランタンと酸化スズおよび酸化スズアンチモンの少なくとも１つとの混合物を含むポリビニルブチラール樹脂からなる、ポリビニルブチラール組成物を開示する。赤外線吸収性ポリビニルブチラールのシート、およびその赤外線吸収性ポリビニルブチラールのシートが２枚のガラスシートの間に配置されているガラス積層板も開示する。【特許請求の範囲】
【請求項１】
赤外線を吸収する有効量の、（ｉ）六ホウ化ランタン、または（ｉｉ）六ホウ化ランタンと、酸化スズインジウムおよび酸化スズアンチモンの少なくとも１つとの混合物を含むポリビニルブチラール樹脂を含む、ポリビニルブチラール組成物。
【請求項２】
六ホウ化ランタンと酸化スズインジウムとの混合物を含む請求項１に記載のポリビニルブチラール組成物。
【請求項３】
六ホウ化ランタンと酸化スズアンチモンとの混合物を含む請求項１に記載のポリビニルブチラール組成物。
【請求項４】
六ホウ化ランタン、酸化スズインジウムおよび酸化スズアンチモンの混合物を含む請求項１に記載のポリビニルブチラール組成物。
【請求項５】
赤外線を吸収する有効量の（ｉ）六ホウ化ランタン、または（ｉｉ）六ホウ化ランタンと、酸化スズインジウムおよび酸化スズアンチモンの少なくとも１つとの混合物を含む、ポリビニルブチラール製シート。
【請求項６】
六ホウ化ランタンと酸化スズインジウムとの混合物を含む請求項５に記載のポリビニルブチラール製シート。
【請求項７】
六ホウ化ランタンと酸化スズアンチモンとの混合物を含む請求項５に記載のポリビニルブチラール製シート。
【請求項８】
六ホウ化ランタン、酸化スズインジウムおよび酸化スズアンチモンの混合物を含む請求項５に記載のポリビニルブチラール製シート。
【請求項９】
赤外線を吸収する有効量の、（ｉ）六ホウ化ランタン、または（ｉｉ）六ホウ化ランタンと、酸化スズインジウムおよび酸化スズアンチモンの少なくとも１つとの混合物を含むポリビニルブチラール樹脂からなるシートがその間に配置されている、２枚のガラスシートを含むガラス積層板。
【請求項１０】
前記ポリビニルブチラール樹脂が、六ホウ化ランタンおよび酸化スズインジウムを含む請求項９に記載のガラス積層板。
【請求項１１】
前記ポリビニルブチラール樹脂が、六ホウ化ランタンおよび酸化スズアンチモンを含む請求項９に記載のガラス積層板。
【請求項１２】
前記ポリビニルブチラール樹脂が、六ホウ化ランタン、酸化スズインジウムおよび酸化スズアンチモンを含む請求項９に記載のガラス積層板。
【請求項１３】
前記２枚のガラスシートの少なくとも１枚が、熱線吸収ガラスである請求項９に記載のガラス積層板。
【請求項１４】
前記２枚のガラスシートの少なくとも１枚が、太陽光反射ガラスである請求項９に記載のガラス積層板。
【請求項１５】
前記２枚のガラスシートの少なくとも１枚が、低放射ガラスである請求項９に記載のガラス積層板。
【発明の詳細な説明】
【０００１】
（技術分野）
本発明は、赤外線（ＩＲ）吸収性ポリビニルブチラール組成物、それから作製されるシート、および中間層としてシートを含むガラス積層板に関する。詳細には、このポリビニルブチラール組成物は少なくとも六ホウ化ランタン（ＬａＢ６）を含み、六ホウ化ランタン、ならびに酸化スズインジウム（ＩＴＯ）および酸化スズアンチモン（ＡＴＯ）の少なくとも１つの両方を含むことがより好ましい。
【０００２】
（背景技術）
ポリビニルブチラール（ＰＶＢ）樹脂のシートは、自動車用および建築用板ガラス、絵画、書類などのショーケースおよび保護ガラスなどに適用するために、１つまたは複数のガラスなどの硬質層を含む透光性の積層板中に使用されている。ＰＶＢのシートは、たとえば急停止の後に搭乗者の頭部が積層窓の硬質層に打ちつけられたとき、あるいは異物が積層板の外側に向かい推進するときに、エネルギーを吸収し崩壊を妨げる。
【０００３】
積層板ガラスを含めた板ガラスは、熱エネルギーを伝達する傾向がある。このことは、自動車車室内またはオフィスなどの閉じられた領域内では、その閉じられた領域が過熱される可能性があるために、非常に問題がある可能性がある。したがって、板ガラスを介して熱伝達を調節することを試みる、多くの技法が開発されてきている。
【０００４】
従来的な遮熱性の透明な複合材料は、真空蒸着またはスパッタリング技法によって透明な支持体上に蒸着させた、アルミニウムまたは銀などの反射金属の非常に薄い層を含むことができる。この技法は、フィルムの厚さが非常に薄くなければならないので、自動車および建物の窓に限られる。さらに、金属層が腐食の問題にぶつかる可能性もある。
【０００５】
さまざまな無機酸化物のナノ粒子を樹脂結合剤中に分散させて、赤外線エネルギーの特定の波長帯を反射し、高レベルの可視光線の透過率を与えるコーティングを形成することができることが知られている。詳細には、米国特許第５，８０７，５１１号は、アンチモンドープ酸化スズ（ＡＴＯ）は、１４００ｎｍを超える波長を有する赤外光線の透過率が非常に低いことを開示している。米国特許第５，５１８，８１０号は、１０００ｎｍを超える波長を有する赤外光線を実質的に遮断するスズドープ酸化インジウム（ＩＴＯ）粒子を含むコーティング、およびＩＴＯの結晶構造を改質して、７００〜９００ｎｍより下の波長を有する光線を遮断することができることを記載している。
【０００６】
米国特許第５，８３０，５６８号は、断熱、紫外線吸収、または充分な電波伝達の持続をもたらす機能性超微細粒子を含む、中間層フィルムを有する積層ガラスを記載している。好ましい中間層フィルムはポリビニルブチラール、またはエチレン−酢酸ビニルコポリマーである。例示的な超微細粒子には、酸化スズアンチモンおよび酸化スズインジウムがある。
【０００７】
ＥＰ−Ａ−１００８５６４は、ＡＴＯまたはＩＴＯ、およびＬａＢ６などの六ホウ化金属を含む、赤外線を遮断するコーティング組成物の使用を開示している。ＡＴＯまたはＩＴＯは赤外線のより長い波長を遮断し、六ホウ化金属粒子は光線のより短い波長を遮断する。コーティングは、ポリマーフィルム支持体に施すことができる。しかしながら、ＰＶＢ組成物中において六ホウ化金属をナノ粒子分散体として使用する、特にガラス積層板中において中間層シートとして使用する、開示または提案は存在していない。
【０００８】
（発明の開示）
本発明は、赤外線を吸収する有効量の六ホウ化ランタンを含むポリビニルブチラール樹脂を含む、ポリビニルブチラール組成物を対象とする。ポリビニルブチラール樹脂は、赤外線を吸収する有効量の、六ホウ化ランタンと酸化スズインジウムおよび酸化スズアンチモンの少なくとも１つの混合物を含むことが好ましい。六ホウ化ランタン、および任意の酸化スズインジウムおよび／または酸化スズアンチモンは、微細粒子として、すなわちこのような赤外線吸収性ポリビニルブチラールからなるシートを介した、可視光線透過を害することがないと思われる粒子サイズを有する微細粒子として存在する。
【０００９】
本発明は、本発明のポリビニルブチラール組成物から形成されたシート、および本発明のシートが間に配置されている２枚のガラスシートからなるガラス積層板も対象とする。本発明のポリビニルブチラール組成物から形成されたシートを、熱線吸収ガラスと共に使用して、太陽光吸収性が最適である積層板を形成することができる。本発明のガラス積層板は、効率を低下させることなく長期にわたって、赤外線の透過を低下させるのに非常に効果的である。
【００１０】
（図面の簡単な説明）
図１は、０．４５％の酸化スズアンチモンを含むポリビニルブチラール中間層を有する透明なガラス積層板に対するＬａＢ６の影響を示す、透過スペクトルを示す図である。より詳細には、「ＬａＢ６」と付したラインは、０．０１％のＬａＢ６および０．４５％の酸化スズアンチモンを含むポリビニルブチラール中間層を有する、ガラス積層板の透過スペクトルであり、「ＬａＢ６含まず」と付したラインは、０．４５％の酸化スズアンチモンを含むポリビニルブチラール中間層を有する、ガラス積層板の透過スペクトルであり、「赤外線吸収剤加えず」と付したラインは、ＬａＢ６も酸化スズアンチモンも含まないポリビニルブチラール中間層を有する、積層板の透過スペクトルである。
【００１１】
図２は、０．２％の酸化スズインジウムを含むポリビニルブチラール中間層を有する透明なガラス積層板に対するＬａＢ６の影響を示す、透過スペクトルを示す図である。より詳細には、「０．０１％ＬａＢ６」および「０．００４％ＬａＢ６」と付したラインは、それぞれ（ｉ）０．２％の酸化スズインジウムおよび０．０１％ＬａＢ６、および（ｉｉ）０．２％の酸化スズインジウムおよび０．００４％ＬａＢ６を含むポリビニルブチラール中間層を有する、ガラス積層板の透過スペクトルであり、「ＬａＢ６含まず」と付したラインは、０．２％の酸化スズインジウムを含むポリビニルブチラール中間層を有する、ガラス積層板の透過スペクトルであり、「赤外線吸収剤加えず」と付したラインは、ＬａＢ６も酸化スズインジウムも含まないポリビニルブチラール中間層を有する、積層板の透過スペクトルである。
【００１２】
（発明の詳細な説明）
本発明のポリビニルブチラール樹脂は、赤外線を吸収する有効量の六ホウ化ランタンを単独で、あるいは好ましくは酸化スズインジウム、ドープ酸化スズの少なくとも１つと組み合わせて含むであろう。六ホウ化ランタンを赤外線吸収剤として単独で使用する場合、一般に、組成物の約０．００５重量％〜約０．１重量％、好ましくは約０．０１重量％〜約０．０５重量％、最も好ましくは約０．０１重量％〜約０．０４重量％の量で、ポリビニルブチラール樹脂中に存在するであろう。
【００１３】
六ホウ化ランタンを赤外線吸収剤として、酸化スズインジウムまたは酸化スズアンチモンの少なくとも１つと組み合わせて使用するとき、六ホウ化ランタンは典型的には、組成物の約０．００１重量％〜約０．１重量％、好ましくは約０．００４重量％〜約０．０５重量％、最も好ましくは約０．００６重量％〜約０．０２重量％の量で、ポリビニルブチラール樹脂中に存在するであろう。
【００１４】
好ましい実施形態では、酸化スズインジウム、酸化スズアンチモン、またはこれらの混合物は、組成物の約０．０５重量％〜約２．０重量％、好ましくは約０．１重量％〜約１．０重量％、最も好ましくは約０．１重量％〜約０．５重量％の量で、ポリビニルブチラール組成物中に存在するであろう。
【００１５】
酸化スズインジウムと酸化スズアンチモンの混合物を使用するとき、酸化スズインジウムと酸化スズアンチモンの重量比は一般に約９０：１０〜約１０：９０、好ましくは約７０：３０〜約３０：７０である。
【００１６】
本発明のポリビニルブチラール樹脂組成物を使用して、目で見て透明なＰＢＶのシート、およびこのようなＰＶＢシートを中間層として含む目で見て透明なガラス積層板を作製する。したがって、存在する六ホウ化ランタン、および任意の酸化スズインジウムおよび酸化スズアンチモンは、シートを介した可視光線透過を害することがない、微細粒子でなければならない。このような粒子は、典型的には２００ｎｍ未満の粒子サイズを有しており、最も好ましくは５ｎｍ〜１００ｎｍの範囲であるナノ粒子を含む。
【００１７】
六ホウ化ランタン、酸化スズインジウムおよび酸化スズアンチモンはそれぞれ、ＰＶＢ相溶性溶媒、最も好ましくは可塑剤中に分散させた分散液を最初に形成することによって、ＰＶＢ樹脂中に導入することが好ましい。ＰＶＢを形成する前に、これらの粒子の溶媒分散液をＰＶＯＨとブチルアルデヒドの反応混合物に加えることによって、赤外線吸収性粒子をＰＶＢに混合させることも可能であろう。
【００１８】
ＰＶＢは本発明で使用するのに好ましい樹脂ではあるが、ガラス積層板の中間層シートを形成するために使用することができる他のポリマーを、ＰＶＢの代わりとすることができることは理解しておくべきである。一般にＰＶＢ樹脂は、低角度レーザー光散乱検出器を使用しサイズ排除クロマトグラフィによって測定される、７０，０００より大きい、好ましくは約１００，０００〜２５０，０００の重量平均分子量を有している。重量ベースでは、ＰＶＢは典型的には、ポリビニルアルコール（ＰＶＯＨ）として計算して１５〜２５％、好ましくは約１６〜１９％のヒドロキシル基、ポリビニルエステル、たとえば酢酸エステルとして計算して０〜１０％、好ましくは０〜３％のエステル残基を含み、残りはアセタール、好ましくはブチルアルデヒドアセタールであるが、場合によっては、米国特許第５，１３７，９５４号に開示されたように、微量のブチラール以外のアセタール基、たとえば２−エチルヘキサノールを含む。
【００１９】
ＰＶＢ樹脂は、酸性触媒の存在下でＰＶＯＨとブチルアルデヒドを反応させる既知の水性または溶媒アセタール化法の後、触媒の中和、樹脂の分離、安定化および乾燥によって生成される。ＰＶＢ樹脂は、Ｂｕｔｖａｒ（登録商標）樹脂としてＳｏｌｕｔｉａ  Ｉｎｃｏｒｐｏｒａｔｅｄ、Ｓｔ．Ｌｏｕｉｓ、Ｍｏ．から市販されている。
【００２０】
本発明のシートに使用するＰＶＢ樹脂は、可塑化ＰＶＢであることが好ましい。約０．１３〜１．３ｍｍの非臨界的な厚さであるシートとしての可塑化ＰＶＢは、樹脂と可塑剤を混合させること、好ましくは（商業系では）混合調合物をシート押し出しダイから押し出すこと、すなわち、溶融した可塑化ＰＶＢを、形成するシートにサイズを実質的に一致させる水平方向に長く垂直方向に狭いダイ開口部から押し出すこと、または押し出しダイから出てくる溶融ポリマーをダイ出口に近接したダイロールにキャストして、望ましい表面特性をポリマーの片側に与えることによって形成される。ロール表面に微小な突出および谷があるとき、ロールに接しているシートの側面は、その谷および突出に概略的に一致する粗い表面を有しているであろう。他の側の粗さは、たとえば米国特許第４，２８１，９８０号の図４中に示されたように、押し出し物用のダイ開口部を設計することにより与えることができる。押し出しシートの片側または両側に粗い表面を生み出すための、他の知られている技法は、以下の１つまたは複数：ポリマーの分子量分布、溶融体の含水量および温度を特定し調節することを含む。これらの技法は、米国特許第２，９０４，８４４号、米国第２，９０９，８１０号、米国第３，９９４，６５４号、米国第４，５７５，５４０号および欧州特許第０１８５，８６３号中に開示されている。押し出しダイの下流をエンボス加工することによっても、シートの表面は粗くなる。知られているように、この粗さは、積層中の脱気を容易にするための一時的なものであり、その後、シートをガラスに結合させる間の高温および高圧によって、粗い部分が滑らかに溶ける。ガラスへの積層は、一般的に知られている手順に従う。
【００２１】
本発明のシートは、性能を高めるために、染料、顔料、紫外線安定剤、酸化防止剤、接着調節剤などの、添加剤（赤外線吸収剤以外）を場合によっては含んでよい。
【００２２】
典型的にはシートのＰＶＢ樹脂は、樹脂１００部当たり約２０〜８０部、より一般的には２５〜６０部の可塑剤を用いて可塑化する。一般的に使用される可塑剤は、多塩基酸または多価アルコールのエステルである。適切な可塑剤は、トリエチレングリコールビス（２−エチルブチレート）、トリエチレングリコールジ（２−エチルヘキサノエート）、トリエチレングリコールジヘプタノエート、テトラエチレングリコールジヘプタノエート、アジピン酸ジヘキシル、アジピン酸ジオクチル、アジピン酸ヘキシルシクロヘキシル、アジピン酸ヘプチルとアジピン酸ノニルの混合物、アジピン酸ジイソノニル、アジピン酸ヘプチルノニル、セバシン酸ジブチル、油変性セバシン酸アルキドなどのポリマー可塑剤、および米国特許第３，８４１，８９０号中に開示されたようなリン酸エステルとアジピン酸エステルの混合物、および米国特許第４，１４４，２１７号中に開示されたようなアジピン酸エステルである。米国特許第５，０１３，７７９号中に開示されたような、Ｃ４〜Ｃ９アルキルアルコールおよび環状Ｃ４〜Ｃ１０アルコールから作製された混合型アジピン酸エステルも、適切な可塑剤である。アジピン酸ヘキシルなどのＣ６〜Ｃ８アジピン酸エステルが、好ましい可塑剤である。
【００２３】
本発明は、本発明のシートがその間に配置されている２枚のガラスシートを含むガラス積層板も対象とする。積層板の望ましい光学的性質が維持される限りは、２枚のガラスシートの間に追加的な層を配置することもできる。ガラスシートは、任意のタイプのガラスであってよい。熱線吸収ガラス、太陽光反射ガラス、低放射（ｌｏｗｅ）ガラスなどである、少なくとも１枚のガラスシートを使用することが特に好ましい。
【００２４】
本発明は、以下の実施例からさらに理解されるであろう。しかしながら当業者は、論じた特定の方法および結果は単なる例示的なものであり、制限を暗示するものではないことを容易に理解するであろう。部およびパーセンテージはすべて、他に指定しない限りは重量によるものとする。
【００２５】
実施例１
トリエチレングリコールビス（２−エチルヘキサノエート）１９グラムと、六ホウ化ランタンのナノ粒子をトルエン中に分散させた２．２％の分散液０．３２グラムを混合させ、次いでこの混合物をポリビニルブチラール樹脂５０グラムと合わせることによって、ポリビニルブチラール組成物を調製した。生成した組成物をＢｒａｂｅｎｄｅｒミキサ中で配合し、プレスして３０ミルの厚さのシートを形成した。次いでこのシートを、透明なガラスである２枚の類似のサイズのシートの間に積層させ、圧力を加えて積層板を形成した。生成した積層板は、可視光線透過率が８０％であり、太陽光透過率が６２％であった。六ホウ化ランタンを含まない類似の積層板は、可視光線透過率が８７％であり、太陽光透過率が７４％であった。これらの結果は、六ホウ化ランタンを加えることによって、可視光線透過率を高レベルに維持しながら太陽光透過率が大幅に低下することを示す。
【００２６】
実施例２
酸化スズアンチモンをトリエチレングリコールビス（２−エチルヘキサノエート）中に分散させた２０％の分散液１．５６グラムを、六ホウ化ランタンと共に樹脂に加えたこと以外は、実施例１と類似の方法で、ポリビニルブチラール組成物を調製した。シートをプレスし、可視光線透過率が７０％であり、太陽光透過率が４４％である透明なガラスを有する積層板を作製した。
【００２７】
実施例３
酸化スズインジウムをトリエチレングリコールビス（２−エチルヘキサノエート）中に分散させた３０％の分散液０．４２６グラムを、六ホウ化ランタンと共に樹脂に加えたこと以外は、実施例１と類似の方法で、ポリビニルブチラール組成物を調製した。シートをプレスし、可視光線透過率が７８％であり、太陽光透過率が５２％である、透明なガラス積層板を作製した。
【００２８】
実施例４
実施例３と同様に、ポリビニルブチラール製シートを作製した。このシートを、熱線吸収ガラス（いわゆるグリーンガラス）の２枚のシートの間に積層させた。この積層板は可視光線透過率が７１％であり、太陽光透過率が３８％であった。
【００２９】
実施例５
酸化スズインジウムと酸化スズアンチモンの５０：５０混合物の２０％の分散液２グラムを、六ホウ化ランタンと共に樹脂に加えたこと以外は、実施例１と類似の方法で、ポリビニルブチラール組成物を調製した。優れた赤外線吸収能力を有する、シートおよび積層板を作製した。
【００３０】
実施例６
可塑剤トリエチレングリコールジ（２−エチルヘキサノエート）中に分散した６．３重量％のＬａＢ６、５．１１グラムと、追加のトリエチレングリコールジ（２−エチルヘキサノエート）８７８．７グラムを混合させることによって、ポリビニルブチラール組成物を調製した。このＬａＢ６と可塑剤の混合物を、２２５０グラムのポリビニルブチラール樹脂に加え、１．２５インチの押し出し機を使用してシートに押し出した。このシートは０．０１重量％のＬａＢ６を含んでいた。可塑剤中に分散させたＬａＢ６分散液と追加の可塑剤の比率を適切にして、同じ手順を使用して、ポリビニルブチラール製シートにおいて０．０１５重量％、０．０２重量％、０．０２５重量％、および０．０３重量％のＬａＢ６の濃度を作製した。厚さ２．３ｍｍの透明なガラスの２片の間にこれらのシートを使用している積層板の、可視光線透過率および太陽光透過率の結果を、以下に列挙する（太陽光透過率の結果は、ＩＳＯ９０５０、空気質量１を使用して計算した）。
【００３１】
【表１】
2004518785.tif 000002
【００３２】
実施例７
可塑剤トリエチレングリコールジ（２−エチルヘキサノエート）中に分散した６．３重量％のＬａＢ６、５．１１グラムと、酸化スズインジウムをトリエチレングリコールジ（２−エチルヘキサノエート）中に分散させた３０重量％の分散液２１．４７グラム、および追加のトリエチレングリコールジ（２−エチルヘキサノエート）８６３．７グラムを混合させることによって、ポリビニルブチラール組成物を調製した。この混合物を２２５０グラムのポリビニルブチラール樹脂に加え、１．２５インチの押し出し機を使用してシートに押し出した。このシートは０．０１重量％のＬａＢ６、および０．２％の酸化スズインジウムを含んでいた。厚さ２．３ｍｍの透明なガラスの２片の間にこれらのシートを使用している積層板の、平均可視光線透過率および太陽光透過率は７７％（可視光線透過率）、および４４％（太陽光透過率、太陽光透過率の結果は、ＩＳＯ９０５０、空気質量を使用して計算した）。
【００３３】
本発明の他の変形形態および変更形態は、当業者には明らかであろう。本発明は、以下の特許請求の範囲で述べること以外は、制限されるものではない。
【図面の簡単な説明】
【図１】
０．４５％の酸化スズアンチモンを含むポリビニルブチラール中間層を有する透明なガラス積層板に対するＬａＢ６の影響を示す、透過スペクトルを示す図である。
【図２】
０．２％の酸化スズインジウムを含むポリビニルブチラール中間層を有する透明なガラス積層板に対するＬａＢ６の影響を示す、透過スペクトルを示す図である。
【図１】
2004518785.tif 000003
【図２】
2004518785.tif 000004
【国際公開パンフレット】
2004518785.tif 000005
2004518785.tif 000006
2004518785.tif 000007
2004518785.tif 000008
2004518785.tif 000009
2004518785.tif 000010
2004518785.tif 000011
2004518785.tif 000012
2004518785.tif 000013
2004518785.tif 000014
2004518785.tif 000015
2004518785.tif 000016
2004518785.tif 000017
2004518785.tif 000018
2004518785.tif 000019
2004518785.tif 000020
【手続補正書】
【提出日】平成14年11月8日(2002.11.8)
【手続補正１】
【補正対象書類名】明細書
【補正対象項目名】特許請求の範囲
【補正方法】変更
【補正の内容】
【特許請求の範囲】
【請求項１】
ポリビニルブチラール樹脂、および、ポリビニルブチラール中に分散された、赤外線を吸収する有効量の、（ｉ）六ホウ化ランタン、または（ｉｉ）六ホウ化ランタンと、酸化スズインジウムおよび酸化スズアンチモンの少なくとも１つとの混合物を含む、ポリビニルブチラール組成物。
【請求項２】
六ホウ化ランタンと酸化スズインジウムとの混合物を含む請求項１に記載のポリビニルブチラール組成物。
【請求項３】
六ホウ化ランタンと酸化スズアンチモンとの混合物を含む請求項１に記載のポリビニルブチラール組成物。
【請求項４】
ポリビニルブチラール中に分散された、六ホウ化ランタン、酸化スズインジウムおよび酸化スズアンチモンの混合物を含む請求項１に記載のポリビニルブチラール組成物。
【請求項５】
ポリビニルブチラール製シート中に分散された、赤外線を吸収する有効量の、（ｉ）六ホウ化ランタン、または（ｉｉ）六ホウ化ランタンと、酸化スズインジウムおよび酸化スズアンチモンの少なくとも１つとの混合物を含む、ポリビニルブチラール製シート。
【請求項６】
六ホウ化ランタンと酸化スズインジウムとの混合物を含む請求項５に記載のポリビニルブチラール製シート。
【請求項７】
六ホウ化ランタンと酸化スズアンチモンとの混合物を含む請求項５に記載のポリビニルブチラール製シート。
【請求項８】
六ホウ化ランタン、酸化スズインジウムおよび酸化スズアンチモンの混合物を含む請求項５に記載のポリビニルブチラール製シート。
【請求項９】
下記シート中に分散された、赤外線を吸収する有効量の、（ｉ）六ホウ化ランタン、または（ｉｉ）六ホウ化ランタンと、酸化スズインジウムおよび酸化スズアンチモンの少なくとも１つとの混合物を含むポリビニルブチラール樹脂からなるシートがその間に配置されている、２枚のガラスシートを含むガラス積層板。
【請求項１０】
前記ポリビニルブチラール樹脂が、六ホウ化ランタンおよび酸化スズインジウムを含む請求項９に記載のガラス積層板。
【請求項１１】
前記ポリビニルブチラール樹脂が、六ホウ化ランタンおよび酸化スズアンチモンを含む請求項９に記載のガラス積層板。
【請求項１２】
前記ポリビニルブチラール樹脂が、六ホウ化ランタン、酸化スズインジウムおよび酸化スズアンチモンを含む請求項９に記載のガラス積層板。
【請求項１３】
前記２枚のガラスシートの少なくとも１枚が、熱線吸収ガラスである請求項９に記載のガラス積層板。
【請求項１４】
前記２枚のガラスシートの少なくとも１枚が、太陽光反射ガラスである請求項９に記載のガラス積層板。
【請求項１５】
前記２枚のガラスシートの少なくとも１枚が、低放射ガラスである請求項９に記載のガラス積層板。
【国際調査報告】
2004518785.tif 000021
2004518785.tif 000022
2004518785.tif 000023